(57)【要約】  本発明は、ディスクリートメディアに適した磁気記録媒体用基板であって、安定してデータの書き込みや読み出しが可能な磁気記録媒体を製造することができる磁気記録媒体用基板を提供する。樹脂製基板１の表面に同心円状の溝２を形成する。溝２の幅Ｔ２はトラック３の幅Ｔ１よりも広い。そのことにより、樹脂製基板１上に磁性層を積層した場合、隣り合うトラック３の上に形成された磁性層同士が接触することがなく、溝２に磁性層が埋まってしまう問題を回避することができる。その結果、溝２によってトラック３を物理的に分離することができ、データの書き込みと読み出しを安定して行うことができる磁気記録媒体を作製することができる。
2007074645.tif 000002
【特許請求の範囲】
【請求項１】
表面が樹脂により構成され、円盤状の形状を有する非磁性の母材を基板とし、前記樹脂により構成される表面に同心円状の溝が形成され、隣り合う溝の間隔の幅をＴ１、前記溝の幅をＴ２としたとき、
Ｔ２／５  ＜  Ｔ１  ＜  ５Ｔ２となることを特徴とする磁気記録媒体用基板。
【請求項２】
前記溝の深さをｄとしたとき、
ｄ／５  ＜  Ｔ１  ＜  ５ｄとなることを特徴とする請求の範囲第１項に記載の磁気記録媒体用基板。
【請求項３】
前記溝の上部の幅をＴ２とし、前記溝の底面の幅をＴ３としたとき、Ｔ３≦Ｔ２と（ただし、Ｔ３＝０を含む）なることを特徴とする請求の範囲第１項又は第２項に記載の磁気記録媒体用基板。
【請求項４】
前記溝の幅は前記基板の表面から内部に向けて徐々に狭くなっていることを特徴とする請求の範囲第１項又は第２項に記載の磁気記録媒体用基板。
【請求項５】
前記溝の側面は前記基板の表面に対して直交する平面であることを特徴とする請求の範囲第１項又は第２項に記載の磁気記録媒体用基板。
【請求項６】
前記溝の少なくとも１つの側面は、前記基板の表面に対して傾斜している平面であることを特徴とする請求の範囲第１項乃至第４項のいずれかに記載の磁気記録媒体用基板。
【請求項７】
前記傾斜の角度は、４５度から９０度であることを特徴とする請求の範囲第６項に記載の磁気記録媒体用基板。
【請求項８】
前記溝の側面と前記基板の表面との間に曲面が介在していることを特徴とする請求の範囲第６項又は第７項に記載の磁気記録媒体用基板。
【請求項９】
前記溝の側面が曲面状であることを特徴とする請求の範囲第１項乃至第４項のいずれかに記載の磁気記録媒体用基板。
【請求項１０】
前記曲面状の側面は、凸面状の曲面であることを特徴とする請求の範囲第９項に記載の磁気記録媒体用基板。
【請求項１１】
前記曲面状の側面は、凹面状の曲面であることを特徴とする請求の範囲第９項に記載の磁気記録媒体用基板。
【請求項１２】
前記基板が搭載される磁気記録装置において、その磁気記録装置に設置されている磁気ヘッドの書き込み線幅をＴＷとしたとき、
Ｔ１／２  ＜  ＴＷ  ＜  Ｔ１＋２Ｔ２となることを特徴とする請求の範囲第１項乃至第１１項のいずれかに記載の磁気記録媒体用基板。
【請求項１３】
前記同心円状の溝は、前記基板の円周方向の所定の位置で、所定の凹凸状のパターンによって分割されていることを特徴とする請求の範囲第１項乃至第１２項のいずれかに記載の磁気記録媒体用基板。
【請求項１４】
前記溝及び前記凹凸状のパターンが前記基板の両面に形成されていることを特徴とする請求の範囲第１３項に記載の磁気記録媒体用基板。
【請求項１５】
前記基板の両面に形成されている溝及び凹凸状のパターンは、前記基板の厚さ方向の中心を軸として対称の位置に形成されていることを特徴とする請求の範囲第１４項に記載の磁気記録媒体用基板。
【請求項１６】
前記基板の両面に形成されている溝及び凹凸状のパターンの位置が一致することを特徴とする請求の範囲第１４項に記載の磁気記録媒体用基板。
【請求項１７】
前記基板の両面に形成されている溝及び凹凸状のパターンは、前記基板の厚さ方向の中心を軸として非対称の位置に形成されていることを特徴とする請求の範囲第１４項に記載の磁気記録媒体用基板。
【請求項１８】
前記基板の両面に形成されている溝及び凹凸状のパターンの位置が一致していないことを特徴とする請求の範囲第１４項に記載の磁気記録媒体用基板。
【請求項１９】
前記溝の間隔における表面粗さを表面粗さＴＲａとし、前記溝の側面における表面粗さを表面粗さＳＲａとし、前記溝の底面における表面粗さを表面粗さＢＲａとしたとき、
ＴＲａ＜ＳＲａ≦ＢＲａとなることを特徴とする請求の範囲第１項乃至第１８項のいずれかに記載の磁気記録媒体用基板。
【請求項２０】
ＴＲａ＜  ２ｎｍ、ＳＲａ＜  １０ｎｍ、ＢＲａ＜  １０ｎｍとなることを特徴とする請求の範囲第１９項に記載の磁気記録媒体用基板。
【請求項２１】
前記溝の断面形状は、前記溝の中央を通る軸に対して非対称となっていることを特徴とする請求の範囲第１項乃至第２０項のいずれかに記載の磁気記録媒体用基板。
【請求項２２】
前記基板の表面のうねり値Ｗａが３０Å以下であることを特徴とする請求の範囲第１項乃至第２１項のいずれかに記載の磁気記録媒体用基板。
【請求項２３】
前記基板の表面の微小うねり値ＭＷａが１５Å以下であることを特徴とする請求の範囲第１項乃至第２２項のいずれかに記載の磁気記録媒体用基板。
【請求項２４】
前記溝は、成形法によって形成されることを特徴とする請求の範囲第１項乃至第２３項のいずれかに記載の磁気記録媒体用基板。
【請求項２５】
前記溝は、パターニングによって形成されたことを特徴とする請求の範囲第１項乃至第２３項のいずれかに記載の磁気記録媒体用基板。
【請求項２６】
前記基板上に１０ｎｍ以上、３００ｎｍ以下の被覆層が形成されたことを特徴とする請求の範囲第１項乃至第２５項のいずれかに記載の磁気記録媒体用基板。
【請求項２７】
前記被覆層の厚さをＴｃとし、前記溝の深さをｄをとしたとき、Ｔｃ＜３ｄとなることを特徴とする請求の範囲第２６項に記載の磁気記録媒体用基板。
【請求項２８】
前記非磁性の母材は樹脂により構成されていることを特徴とする請求の範囲第１項乃至第２７項のいずれかに記載の磁気記録媒体用基板。
【請求項２９】
前記非磁性の母材はガラス、又は非磁性の金属材料で構成されていることを特徴とする請求の範囲第１項乃至第２７項のいずれかに記載の磁気記録媒体用基板。
【請求項３０】
請求の範囲第１項乃至第２９項のいずれかに記載の磁気記録媒体用基板に磁性層が積層されてなることを特徴とする磁気記録媒体。
【発明の詳細な説明】
【技術分野】
【０００１】
この発明は、磁気記録媒体用基板およびこの磁気記録媒体用基板を用いた磁気記録媒体に関し、特に、表面が樹脂により構成される非磁性の基板を用いた磁気記録媒体用基板およびこの磁気記録媒体用基板を用いた磁気記録媒体に関する。
【背景技術】
【０００２】
ハードディスクドライブ装置（ＨＤＤ）などの磁気記録装置の記録容量は大容量化される傾向にあり、記録方式として垂直記録方式が実用化されつつある。【０００３】
この垂直記録方式は、磁気記録媒体の記録層面内に対して垂直方向に磁化させることによって記録する方式であり、高密度な記録が可能となる。しかしながら、垂直記録方式では、１００Ｇｂｉｔ／ｉｎ２以上の記録密度になると、磁気ヘッド側面から発生するサイドフリンジングによって、隣接するトラックへの書き込み動作が行われてしまい、記録不良や再生不良が生じてしまう問題がある。【０００４】
このため、磁気記録媒体の円周方向に溝を形成し、トラック間をデータの書き込みが不能な非磁性領域（非記録領域）によって物理的に分離する、いわゆるディスクトラックリートメディア（以下、「ＤＴメディア」と称する）が提案されている（例えば特許文献１、及び特許文献２）。このＤＴメディアによれば、トラック間に非磁性領域（非記録領域）が設けられているため、記録時に隣接するトラックに誤ってデータを書き込んでしまう問題や、再生時に隣接するトラックから誤ってデータを読み出してしまう問題や、記録ビット端部の磁化湾曲によって発生する信号ノイズに起因する出力低下の問題などを回避することができ、高密度記録が可能な磁気記録媒体に特有な問題を回避することができる。
【特許文献１】特開平５−２８４８８号公報
【特許文献２】特開２００５−２９３６３３号公報
【発明の開示】
【発明が解決しようとする課題】
【０００５】
しかしながら、従来のＤＴメディアには平板状の非磁性材料の基板が用いられ、ＤＴメディアの製造においては、その非磁性材料の基板に軟磁性層や磁性層を積層し、磁性層をナノインプリント法、フォトリソグラフ法、電子描画法などの方法によってパターニングする必要がある。このようなパターニングの工程は複雑であり、大量に大面積の記録容量を形成する必要がある磁気記録媒体の製造プロセスにおいては大幅なコストアップに繋がる問題がある。【０００６】
また、溝を一体成形により形成したプラスチック基板を用いたＤＴメディアも提案されているが、より安定したデータの書き込み及び読み出しが可能な磁気記録媒体が望まれている。【０００７】
この発明は上記の問題を解決するものであり、ＤＴメディアに適した磁気記録媒体用基板であって、複雑な工程が不要で簡易に製造することが可能な磁気記録媒体用基板を提供することを目的とする。さらに、安定してデータの書き込みや読み出しが可能な磁気記録媒体を製造することができる磁気記録媒体用基板を提供することを目的とする。また、この発明は、前記のような磁気記録媒体用基板を用いた磁気記録媒体を提供することをも目的とする。
【課題を解決するための手段】
【０００８】
この出願に係る発明者は、ＤＴメディアに用いられる磁気記録媒体用基板に形成する溝の幅と表面記録ビットトラックを構成する凸部頂点の幅との関係に着目し、表面が樹脂により構成される非磁性の基板に同心円状の溝を形成し、さらに、溝の幅とトラックの幅を好適な関係で制御することで、基板上に磁性層を形成した場合に、隣り合うトラックの上に形成された磁性層同士が接触することを防止し、溝が磁性層で埋まることを防止することができることを見出した。その結果、この発明の磁気記録媒体用基板を用いることで、データの読み出しや書き込みを安定して行うことができる磁気記録媒体を作製することが可能となる。【０００９】
この発明の第１の形態は、表面が樹脂により構成され、円盤状の形状を有する非磁性の母材を基板とし、樹脂により構成される表面に同心円状の溝が形成され、隣り合う溝の間隔の幅をＴ１、溝の幅をＴ２としたとき、Ｔ２／５  ＜  Ｔ１  ＜  ５Ｔ２となることを特徴とする磁気記録媒体用基板である。【００１０】
この発明の第２の形態は、第１の形態に係る磁気記録媒体用基板であって、溝の深さをｄとしたとき、ｄ／５  ＜  Ｔ１  ＜  ５ｄとなることを特徴とするものである。【００１１】
この発明の第３の形態は、第１又は第２のいずれかの形態に係る磁気記録媒体用基板であって、溝の上部の幅をＴ２とし、溝の底面の幅をＴ３としたとき、Ｔ３≦Ｔ２（ただし、Ｔ３＝０を含む）となることを特徴とするものである。【００１２】
この発明の第４の形態は、第１又は第２のいずれかの形態に係る磁気記録媒体用基板であって、溝の幅は前記基板の表面から内部に向けて徐々に狭くなっていることを特徴とするものである。【００１３】
この発明の第５の形態は、第１又は第２のいずれかの形態に係る磁気記録媒体用基板であって、溝の側面は基板の表面に対して直交する平面であることを特徴とするものである。【００１４】
この発明の第６の形態は、第１から第４のいずれかの形態に係る磁気記録媒体用基板であって、溝の少なくとも１つの側面は、基板の表面に対して傾斜している平面であることを特徴とするものである。【００１５】
この発明の第７の形態は、第６の形態に係る磁気記録媒体用基板であって、傾斜の角度は、４５度から９０度であることを特徴とするものである。【００１６】
この発明の第８の形態は、第６又は第７のいずれかの形態に係る磁気記録媒体用基板であって、溝の側面と基板の表面との間に曲面が介在していることを特徴とするものである。【００１７】
この発明の第９の形態は、第１から第４のいずれかの形態に係る磁気記録媒体用基板であって、溝の側面が曲面状であることを特徴とするものである。【００１８】
この発明の第１０の形態は、第９の形態に係る磁気記録媒体用基板であって、曲面状の側面は、凸面状の曲面であることを特徴とするものである。【００１９】
この発明の第１１の形態は、第９の形態に係る磁気記録媒体用基板であって、曲面状の側面は、凹面状の曲面であることを特徴とするものである。【００２０】
この発明の第１２の形態は、第１から第１０のいずれかの形態に係る磁気記録媒体用基板であって、基板が搭載される磁気記録装置において、その磁気記録装置に設置されている磁気ヘッドの書き込み線幅をＴＷとしたとき、Ｔ１／２  ＜  ＴＷ  ＜  Ｔ１＋２Ｔ２となることを特徴とするものである。【００２１】
この発明の第１３の形態は、第１から第１２のいずれかの形態に係る磁気記録媒体用基板であって、同心円状の溝は、基板の円周方向の所定の位置で、所定の凹凸状のパターンによって分割されていることを特徴とするものである。【００２２】
この発明の第１４の形態は、第１３の形態に係る磁気記録媒体用基板であって、溝及び凹凸状のパターンが基板の両面に形成されていることを特徴とするものである。【００２３】
この発明の第１５の形態は、第１４の形態に係る磁気記録媒体用基板であって、基板の両面に形成されている溝及び凹凸状のパターンは、基板の厚さ方向の中心を軸として対称の位置に形成されていることを特徴とするものである。【００２４】
この発明の第１６の形態は、第１４の形態に係る磁気記録媒体用基板であって、基板の両面に形成されている溝及び凹凸状のパターンの位置が一致することを特徴とするものである。【００２５】
この発明の第１７の形態は、第１４の形態に係る磁気記録媒体用基板であって、基板の両面に形成されている溝及び凹凸状のパターンは、基板の厚さ方向の中心を軸として非対称の位置に形成されていることを特徴とするものである。【００２６】
この発明の第１８の形態は、第１４の形態に係る磁気記録媒体用基板であって、基板の両面に形成されている溝及び凹凸状のパターンの位置が一致していないことを特徴とするものである。【００２７】
この発明の第１９の形態は、第１から第１８のいずれかの形態に係る磁気記録媒体用基板であって、溝の間隔における表面粗さを表面粗さＴＲａとし、溝の側面における表面粗さを表面粗さＳＲａとし、溝の底面における表面粗さを表面粗さＢＲａとしたとき、ＴＲａ＜ＳＲａ≦ＢＲａとなることを特徴とするものである。【００２８】
この発明の第２０の形態は、第１９の形態に係る磁気記録媒体用基板であって、ＴＲａ＜  ２ｎｍ、ＳＲａ＜  １０ｎｍ、ＢＲａ＜  １０ｎｍとなることを特徴とするものである。【００２９】
この発明の第２１の形態は、第１から第２０のいずれかの形態に係る磁気記録媒体用基板であって、溝の断面形状は、溝の中央を通る軸に対して非対称となっていることを特徴とするものである。【００３０】
この発明の第２２の形態は、第１から第２１のいずれかの形態に係る磁気記録媒体用基板であって、基板の表面のうねり値Ｗａが３０Å以下であることを特徴とするものである。【００３１】
この発明の第２３の形態は、第１から第２２のいずれかの形態に係る磁気記録媒体用基板であって、基板の表面の微小うねり値ＭＷａが１５Å以下であることを特徴とするものである。【００３２】
この発明の第２４の形態は、第１から第２３のいずれかの形態に係る磁気記録媒体用基板であって、溝は、成形法によって形成されることを特徴とするものである。【００３３】
この発明の第２５の形態は、第１から第２３のいずれかの形態に係る磁気記録媒体用基
板であって、溝は、パターニングによって形成されたことを特徴とするものである。【００３４】
この発明の第２６の形態は、第１の形態から第２５のいずれかの形態に係る磁気記録媒体用基板であって、基板上に１０ｎｍ以上、３００ｎｍ以下の被覆層が形成されたことを特徴とするものである。【００３５】
この発明の第２７の形態は、第２６の形態に係る磁気記録媒体用基板であって、被覆層の厚さをＴｃとし、溝の深さをｄとしたとき、Ｔｃ＜３ｄとなることを特徴とするものである。【００３６】
この発明の第２８の形態は、第１から第２７のいずれかの形態に係る磁気記録媒体用基板であって、非磁性の母材は樹脂により構成されていることを特徴とするものである。【００３７】
この発明の第２９の形態は、第１から第２７のいずれかの形態に係る磁気記録媒体用基板であって、非磁性の母材はガラス、又は非磁性の金属材料で構成されていることを特徴とするものである。【００３８】
この発明の第３０の形態は、第１から第２９のいずれかの形態に係る磁気記録媒体用基板に磁性層が積層されてなることを特徴とする磁気記録媒体である。
【発明の効果】
【００３９】
この発明によると、磁気記録媒体用基板上に磁性層を積層した場合に、溝が磁性層で埋まってしまうことを防止することができる。そのことにより、この発明に係る磁気記録媒体用基板を用いることで、データの読み出しや書き込みを安定して行うことができる磁気記録媒体を作製することが可能となる。【００４０】
また、磁気記録媒体用基板に溝を形成することで、磁性層をナノインプリント法などの方法によってパターニングする必要がなく、従来の工程数よりも少ない工程数で磁気記録媒体を製造することが可能となる。【００４１】
さらに、射出成形法などの成形法によって溝が形成された磁気記録媒体用基板を作製することができるため、型を作製して成形を制御することで、溝の形状を変えた磁気記録媒体用基板を容易に作製することができる。
【図面の簡単な説明】
【００４２】
【図１】この発明の実施形態に係る磁気記録媒体用基板の断面図である。
【図２】この発明の実施形態に係る磁気記録媒体用基板の断面図である。
【図３】変形例１に係る磁気記録媒体用基板の断面図である。
【図４】変形例１に係る磁気記録媒体用基板の断面図である。
【図５】変形例２に係る磁気記録媒体用基板の断面図である。
【図６】変形例３に係る磁気記録媒体用基板の断面図である。
【図７】変形例４に係る磁気記録媒体用基板の断面図である。
【符号の説明】
【００４３】
１、１Ａ、１Ｂ、１Ｃ、１Ｄ、１Ｅ  樹脂製基板
２、２Ａ、２Ｂ、２Ｃ  溝
３、３Ａ、３Ｂ、３Ｃ  トラック
４  磁性層
５  磁気ヘッド
【発明を実施するための最良の形態】
【００４４】
この発明の実施形態に係る磁気記録媒体用基板について、母材が樹脂により構成されている磁気記録媒体用基板を例として図１及び図２を参照して説明する。図１及び図２はこの発明の実施形態に係る磁気記録媒体用基板の断面図である。【００４５】
樹脂製基板１は円盤状の形状を有し、中央に孔が形成されてハードディスクなどの磁気記録媒体の基板として用いられる。この樹脂製基板１がこの発明の磁気記録媒体用基板に相当する。そして、樹脂製基板１の表面には、同心円状に一定間隔ごとに溝が形成されている。【００４６】
図１は樹脂製基板１の半径方向の断面図を示した図である。図１の断面図に示すように、樹脂製基板１の表面には一定間隔ごとに溝２が形成されている。溝２と溝２の間の部分にはトラック３が形成されている。つまり、溝２を設けないで樹脂製基板１の表面がそのまま残っている部分には、トラック３が形成されている。【００４７】
ここで、トラック３の幅をＴ１とし、溝２の幅をＴ２とし、溝２の深さをｄとする。この実施形態では、溝２の側面はトラック３の頂面（樹脂製基板１の表面）に対して垂直に形成され、溝２の幅Ｔ２は樹脂製基板１の深さ方向に対して一定であり、トラック３の幅Ｔ１も深さ方向に対して一定となっている。従って、溝２の上部の幅と溝２の底面の幅は
同じ幅になっている。【００４８】
この実施形態に係る樹脂製基板１では、トラック３の幅Ｔ１と溝２の幅Ｔ２は、以下の式（１）の関係を満たしている。【００４９】
式（１）：Ｔ２／５＜  Ｔ１  ＜  ５Ｔ２
以上のように、トラック３の幅Ｔ１を溝２の幅Ｔ２の５倍より狭くすることにより、樹脂製基板１の表面上に磁性層や被覆層を形成した場合に、溝２に磁性層や被覆層が埋まってしまうことを防止することができる。その結果、この実施形態に係る樹脂製基板１を用いると、データの読み出しや書き込みを安定して行うことができる磁気記録媒体を作製することが可能となる。【００５０】
また、トラック３の幅Ｔ１を溝２の幅Ｔ２の５分の１より広くすることにより、記録面上に十分な記録トラック領域が確保でき、記録容量を低下させることなく、安定な磁気記録再生特性を持つ磁気記録媒体を作製することが可能となる。【００５１】
この効果について図２を参照して説明する。図２に示すように、樹脂製基板１の表面上に磁性層４を形成した場合、トラック３上に磁性層４が形成されるとともに、溝２内にも磁性層４が形成される。トラックの幅が溝の幅の５倍よりも広いと、隣り合うトラック上の磁性層同士が接触してしまい、溝上を覆ってしまう場合がある。このように溝が覆われてしまうと、トラックを物理的に分離するという溝本来の機能が発揮されず、記録時に隣のトラックにデータを書き込んだり、再生時に隣のトラックからデータを読み込んだりするおそれがある。【００５２】
これに対して、この実施形態に係る樹脂製基板１によると、トラック３の幅Ｔ１が溝２の幅Ｔ２の５倍より狭いため、図２に示すように、隣り合うトラック３上の磁性層４同士が接触するおそれがなく、溝２が磁性層などで埋まってしまうおそれもない。従って、溝２本来の機能が発揮され、トラック３を物理的に分離することが可能となる。その結果、この実施形態に係る樹脂製基板１を用いて磁気記録媒体を作製すると、データの読み出しや書き込みを安定して行うことが可能となる。【００５３】
また、トラック３の幅Ｔ１を溝２の幅Ｔ２の５分の１より広くすることにより、記録面上に十分な記録トラック領域が確保でき、溝導入による実行記録面積の減少に伴う容量低下分を補い、トラックを物理的に分離するという溝本来の機能により達成された記録密度の向上効果が十分に発揮される。【００５４】
例えば、トラック３の幅Ｔ１を、０．００５μｍ〜５μｍとし、溝２の幅Ｔ２を０．００１μｍ〜２５μｍとすることが好ましく、この幅の範囲で、上記式（１）の関係を満たすように溝２を形成する。【００５５】
さらに、トラック３の幅Ｔ１と溝２の深さｄは、以下の式（２）の関係を満たしていることが好ましい。【００５６】
式（２）：ｄ／５  ＜  Ｔ１  ＜  ５ｄ
以上のように、トラック３の幅Ｔ１を溝２の深さｄの５倍より狭くすることにより、樹脂製基板１の表面上に磁性層や被覆層を形成した場合に、溝２が磁性層や被覆層で埋まってしまうことがない。これにより、より安定してデータの書き込み及び読み出しを行うことが可能な磁気記録媒体を提供することができる。さらに、磁気ヘッドと溝２内に積層された磁性層との間の距離が長くなるため、溝２内に積層された磁性層に起因するノイズの影響を減少することが可能となる。【００５７】
また、トラック３の幅Ｔ１を溝２の深さｄの５分の１より広くすることにより、溝加工時における良好な生産性が確保でき、且つ、溝の深さに対し十分広いトラック幅を確保することで、強度的に安定し、信頼性の高い溝加工状態を達成することが可能となる。【００５８】
例えば、溝の深さｄを、０．００１μｍ〜２５μｍとすることが好ましく、この深さの範囲で、上記式（２）の関係を満たすように溝２を形成する。【００５９】
また、この実施形態に係る樹脂製基板１を用いた磁気記録媒体の磁気ヘッドの書き込み線幅をＴＷとしたとき、トラック３の幅Ｔ１と、溝２の幅Ｔ２は、以下の式（３）の関係を満たしていることが好ましい。【００６０】
式（３）：Ｔ１／２  ＜  ＴＷ  ＜  Ｔ１＋２Ｔ２
なお、図１に示すように、磁気ヘッド５の書き込み線幅ＴＷは、トラック幅方向に対応する磁気ヘッド５の磁極幅に相当する。【００６１】
式（３）の関係を満たすことで、隣接するトラック３への書き込みを防止してデータの書き込みを安定して行うことができる磁気記録媒体を作製することが可能となる。【００６２】
次に、樹脂製基板１の材料について説明する。樹脂製基板１には、熱可塑性樹脂、熱硬化性樹脂、又は活性線硬化性樹脂の他、様々な樹脂を用いることができる。【００６３】
例えば、樹脂製基板１には、熱可塑性樹脂として、例えば、ポリカーボネイト、ポリエーテルエーテルケトン樹脂（ＰＥＥＫ樹脂）、環状ポリオレフィン樹脂、メタクリルスチレン樹脂（ＭＳ樹脂）、ポリスチレン樹脂（ＰＳ樹脂）、ポリエーテルイミド樹脂（ＰＥＩ樹脂）、ＡＢＳ樹脂、ポリエステル樹脂（ＰＥＴ樹脂、ＰＢＴ樹脂など）、ポリオレフィン樹脂（ＰＥ樹脂、ＰＰ樹脂など）、ポリスルホン樹脂、ポリエーテルスルホン樹脂（ＰＥＳ樹脂）、ポリアリレート樹脂、ポリフェニレンサルファイド樹脂、ポリアミド樹脂、又は、アクリル樹脂などを用いることができる。また、熱硬化性樹脂として、例えば、フェノール樹脂、ユリア樹脂、不飽和ポリエステル樹脂（ＢＭＣ樹脂など）、シリコン樹脂、ウレタン樹脂、エポキシ樹脂、ポリイミド樹脂、ポリアミドイミド樹脂、又は、ポリベンゾイミダゾール樹脂などを用いることができる。その他、ポリエチレンナフタレート樹脂（ＰＥＮ樹脂）などを用いることができる。【００６４】
また、活性線硬化性樹脂として、例えば、紫外線硬化性樹脂が用いられる。紫外線硬化性樹脂としては、例えば、紫外線硬化性アクリルウレタン系樹脂、紫外線硬化性ポリエステルアクリレート系樹脂、紫外線硬化性エポキシアクリレート系樹脂、紫外線硬化性ポリオールアクリレート系樹脂、紫外線硬化性エポキシ樹脂、紫外線硬化性シリコン系樹脂、又は、紫外線硬化性アクリル樹脂などを挙げることができる。【００６５】
この発明の目的を効果的に発現させるために、塗設された硬化前の層に活性線を照射することによって硬化するときに、光開始剤を用いて硬化反応を促進させることが好ましい。このとき光増感剤を併用しても良い。【００６６】
また、空気中の酸素が上記硬化反応を抑制する場合は、酸素濃度を低下させる、または除去するために、例えば不活性ガス雰囲気下で活性線を照射することもできる。活性線としては、赤外線、可視光、紫外線などを適宜選択することができるが、特に紫外線を選択することが好ましいが、特に限定されるものではない。また、活性線の照射中、または前後に加熱によって硬化反応を強化させても良い。【００６７】
また、樹脂製基板１には、液晶ポリマー、有機／無機ハイブリッド樹脂（例えば、高分子成分にシリコンを骨格として取り込んだもの）などを用いることができる。なお、上記に挙げた樹脂は樹脂製基板１に用いられる樹脂の一例であり、この発明に係る樹脂製基板がこれらの樹脂に限定されることはない。２種以上の樹脂を混合して樹脂製基板としても良く、また、別々の層として異なる成分を隣接させて基板としても良い。【００６８】
樹脂製基板１の製造方法は、樹脂製基板１に対応した形状を有する金型を用いて、射出成形法、注型成形法、シート成形法、射出圧縮成形法、又は圧縮成形法などの成形法によって作製することができる。つまり、樹脂製基板１の溝２とトラック３に対応する形状を有する金型を用いて、射出成形法などによって樹脂製基板１を作製する。さらに、必要に応じて、成形した基板をカッティングし、打ち抜き、又はプレス成形を行って樹脂製基板１を作製しても良い。【００６９】
このように、成形法によって樹脂製基板１に溝２を形成することができるため、磁気記録に必要な磁性層をナノインプリント法などによってパターニングする必要がなく、スパッタ法などで形成することができる。そのことにより、従来の工程数よりも少ない工程数で磁気記録媒体を製造することが可能となる。【００７０】
また、上記射出成形法などにより樹脂製基板１を成形することで、樹脂製基板１の内径の寸法、外径の寸法、内周端部の形状、又は外周端部の形状の少なくとも１つを同時に形成することができる。つまり、樹脂製基板１の内径の寸法や外径の寸法に合わせて、射出成形法などに用いられる金型を作製し、その金型を用いることで、内径寸法や外径寸法が樹脂成形時に完成されることになる。また、樹脂製基板１の内周端部の形状や外周端部の形状に合わせて、金型を作製し、その金型を用いることで、内周端部の形状や外周端部の形状が樹脂成形時に形成されることになる。【００７１】
また、成形法以外の方法によっても、この実施形態に係る樹脂製基板１を作製することができる。例えば、平板状の基板上にレジストを設け、溝２に対応したマスクによってレジストにパターンを形成し、エキシマレーザなどのレーザを照射することで基板に溝２を形成する。その後、基板上のレジストを剥離して樹脂製基板１とする。このようにパターニング工程によって樹脂製基板１を作製しても良い。【００７２】
この樹脂製基板１を用いて磁気記録媒体を作製する場合、樹脂製基板１の表面上にスパッタリングなどによりＣｏ系合金などの磁性層を形成して磁気記録媒体とする。また、樹脂製基板１の表面上に被覆層を形成し、その被覆層の上に磁性層を形成しても良い。この被覆層の厚さは、１０ｎｍ〜３００ｎｍが好ましい。なお、被覆層の厚さをＴｃとしたとき、溝２の深さｄとの関係が、Ｔｃ＜３ｄを満たすことが好ましい。【００７３】
被覆層には、金属層、セラミック層、磁性層、ガラス層、又は、無機層と有機層との複合層（ハイブリッド層）が用いられる。被覆層の具体的な成分として、Ｎｉ（ニッケル）、Ｆｅ（鉄）、Ｃｕ（銅）、Ｔｉ（チタン）、Ｐ（リン）、Ｃｏ（コバルト）、Ｓｉ（シリコン）、Ｓｎ（錫）又はＰｄ（パラジウム）などが含まれる。【００７４】
被覆層は、電気めっき又は化学めっきなどのめっき法によって樹脂製基板１の表面上に形成することが可能である。その他、スパッタリング、真空蒸着、又はＣＶＤ法などによっても形成することが可能である。また、バーコート法、ディップコート（浸漬引き上げ）法、スピンコート法、スプレー法、又は印刷法などの塗布法も用いることができる。【００７５】
また、高密度化技術として期待の大きい垂直磁気記録媒体においては、基板表面に対して垂直に磁性体を並べる必要があり、そのためには、磁性層と基板との間に軟磁性層を形成する必要がある。この軟磁性層の代表的な合金として、ニッケル−コバルト（Ｎｉ−Ｃｏ）合金がある。被覆層としてＮｉ−Ｃｏ合金を用いることにより、垂直磁気記録媒体における軟磁性層としての機能も果たすことが可能となる。【００７６】
また、母材としての樹脂は、極力、耐熱温度又はガラス転移温度Ｔｇが高い方が望ましい。樹脂製基板１にはスパッタリングにより磁性層が形成されるため、耐熱温度又はガラス転移温度Ｔｇは、そのスパッタリングにおける温度以上であることが望ましい。例えば、耐熱温度又はガラス転移温度Ｔｇが２００℃以上である樹脂を用いることが望ましい。【００７７】
ガラス転移温度Ｔｇが２００℃以上の代表的な樹脂として、ポリエーテルスルホン樹脂（ＰＥＳ樹脂）、ポリエーテルイミド樹脂（ＰＥＩ樹脂）、ポリアミドイミド樹脂、ポリイミド樹脂、ポリベンゾイミダゾール樹脂、ＢＭＣ樹脂、又は、液晶ポリマーなどが挙げられる。より具体的には、ポリエーテルスルホン樹脂（ＰＥＳ樹脂）として、ユーデル（ソルベイアデバンストポリマーズ）、ポリエーテルイミド樹脂（ＰＥＩ樹脂）として、ウルテム（日本ＧＥプラスチック）、ポリアミドイミド樹脂として、トーロン（ソルベイアデバンストポリマーズ）、ポリイミド樹脂（熱可塑性）として、オーラム（三井化学）、ポリイミド（熱硬化性）として、ユーピレックス（宇部興産）、又は、ポリベンゾイミダゾール樹脂として、ＰＢＩ／Ｃｅｌａｚｏｌｅ（クラリアントジャパン）が挙げられる。また、液晶ポリマーとして、スミカスーパーＬＣＰ（住友化学）、ポリエーテルエーテルケトンとして、ビクトレックス（ビクトレックスＭＣ）が挙げられる。【００７８】
また、樹脂製基板１として、吸湿による基板の寸法変化による磁気ヘッドとの位置ずれを防ぐために、吸湿性が少ない樹脂を用いることが望ましい。吸湿性の少ない樹脂の代表としては、ポリカーボネイトや環状ポリオレフィン樹脂がある。【００７９】
また、トラック３の頂面の表面粗さを表面粗さＴＲａとし、溝２の側面における表面粗さを表面粗さＳＲａとし、溝２の底面における表面粗さを表面粗さＢＲａとした場合、これらの表面粗さは以下の条件を満たすことが好ましい。なお、表面粗さＴＲａ、ＳＲａ及びＢＲａは、ＪＩＳ  Ｂ０６０１の規定による表面粗さの算術平均粗さＲａである。【００８０】
表面粗さＴＲａ＜  ２ｎｍ、
表面粗さＳＲａ＜  １０ｎｍ、
表面粗さＢＲａ＜  １０ｎｍ
各表面粗さが上記の条件を満たすことにより、トラック面での良好な平滑性が確保され、良好な記録特性を得ることが可能となる。また、トラック以外の基板表面であって露出する表面が適度な平滑性を有することで、溝加工後に記録層又は被覆層処理が施された後でも、化学的に安定で信頼性の高い磁気記録媒体を提供することができる。【００８１】
なお、表面粗さＴＲａ、表面粗さＳＲａ、及び表面粗さＢＲａは、以下の式（４）の関係を満たしていることが好ましい。【００８２】
式（４）：ＴＲａ  ＜  ＳＲａ  ≦  ＢＲａ
式（４）の関係を満たすことで、良好な磁気特性を確保できるトラック面を確保できるとともに、極微細な溝加工に必要な高精度の金型を容易に作製することができる。さらに、溝加工時のパターン転写性が改善されることで、基板の生産性を向上させることが可能となる。【００８３】
また、溝２は、樹脂製基板１の円周方向の所定の位置で、所定の凹凸状のパターンによって分割されていても良い。この凹凸状のパターンは、例えばサーボ領域が該当する。射出成形法などによって樹脂製基板１を作製することにより、溝２とサーボ領域に該当する凹凸状のパターンとが一体成形されるため、磁気記録媒体の製造工程を削減することが可能となる。【００８４】
さらに、樹脂製基板１の表面の全体の（波長１ｍｍ以上の周波数成分で構成される）表面のうねり値Ｗａが３０Å以下であることが好ましく、（波長１μｍ以上、１ｍｍ以下の周波数成分で構成される）表面の微小うねり値ＭＷａが１５Å以下であることが好ましい。なお、表面うねりは、ＪＩＳ  Ｂ  ０６１０−１９８７で規格されている。【００８５】
なお、うねりは基板表面形状の一種で、粗さ成分よりも大きな周期を持つ形状因子に相当する。ここで用いているうねりＷａは、波長１ｍｍ以上の周波数成分で構成される形状を意味する。また、うねりＷａよりも小さいく、周期が波長１μｍ以上、１ｍｍ以下の周波数成分で構成さる形状は、微小うねりＭＷａと呼ばれ、うねりの上にその微小うねりが発生している。【００８６】
「うねり（平面度）」は光学的な干渉（ニュ−トンリング）により測定され、基準平面と実際の平面のズレ量を干渉縞として計測する。微小うねりの高さは「Ｐｈａｓｅ  Ｓｈｉｆｔ  Ｔｅｃｈｎｏｌｏｇｙ．Ｉｎｃ．」の多機能ディスク用干渉計（オプティフラット）を用いる場合が多い。測定原理は、ガラス基板の表面に白色光を照射し、位相の異なる参照光と測定光の干渉の強度変化を測定することで、表面の微妙な形状変化を測定する方法である。得られた測定データを１ｍｍ以上の周期をカットオフすることで微小うねりの高さと定義する場合が多い。【００８７】
うねりＷａが３０Å以下で、微小うねりＭＷａが１５Å以下の条件を満たすことにより、基板全体として良好な溝加工パターンが得られ、記録時及び再生時における良好な磁気特性を有する磁気記録媒体を提供することが可能となる。【００８８】
また、以上の説明は、基板が単一の樹脂により構成されているものを例として行ったが、基板は単一の樹脂で構成されているものに限らず、金属やガラスなどの非磁性材料の表面を樹脂層で被覆することにより構成されるものでも良い。この場合、樹脂で被覆される非磁性材料としては、樹脂、金属、セラミックス、ガラス、ガラスセラミックス、又は、有機無機複合材など、基板として適用できる様々な素材を用いることができる。【００８９】
なお、基板は単一の樹脂で構成されている方が、製造工程をより簡略化できるという効果があるため、好ましい。【００９０】
次に、上記実施形態の変形例に係る磁気記録媒体用基板について図３から図７を参照して説明する。図３から図７は、変形例に係る磁気記録媒体用基板の断面図である。
（変形例１）
変形例１について図３及び図４を参照して説明する。図１に示す樹脂製基板１は片面のみに溝２を形成したが、両面に溝２を形成しても良い。例えば図３の断面図に示すように、樹脂製基板１Ａの両面に溝２を形成する。両面の溝２は、樹脂製基板１Ａの厚さ方向の中心を軸として、対称となる位置に形成されている。また、図４の断面図に示す樹脂製基板１Ｂのように、両面の溝２は、樹脂製基板１Ｂの厚さ方向の中心を軸として、非対称となる位置に形成されていても良い。【００９１】
このように両面に溝を形成した場合であっても、上述した式（１）の関係を満たすことにより、十分な記録密度を有し、且つデータの読み出しや書き込みを安定して行うことができる磁気記録媒体を作製することが可能となり、さらに上述した式（２）の関係を満たすことにより、良好な生産性を確保できるとともに、さらに安定してデータの読み出しや書き込みを行うことが可能となる。【００９２】
また、サーボ領域に該当する凹凸状のパターンを形成する場合は、両面に形成された凹
凸状のパターンが、樹脂製基板の厚さ方向の中心を軸として、対称又は非対称となる位置に形成されても良い。
（変形例２）
次に、変形例２について図５を参照して説明する。この変形例２に係る樹脂製基板１Ｃでは、溝２Ａの側面がトラック３Ａの頂面（樹脂製基板１Ｃの表面）に対して斜めに形成され、溝２Ａの幅が、樹脂製基板１Ｃの表面から内部（深さ方向）に向けて徐々に狭くなっている。【００９３】
ここで、トラック３Ａの頂面の幅（最表面の幅）をＴ１とし、溝２Ａの上部の幅をＴ２とし、溝２Ａの底面の幅をＴ３とし、溝２Ａの深さをｄとする。この変形例２においても、トラック３Ａの頂面の幅Ｔ１と溝２Ａの上部の幅Ｔ２は、上述した式（１）の関係を満たしている。そのことにより、樹脂製基板１Ｃの表面上に磁性層や被覆層を形成した場合に、溝２Ａが磁性層や被覆層で埋まってしまうことがなく、データの読み出しや書き込みを安定して行うことができる磁気記録媒体を作製することが可能となる。【００９４】
さらに、トラック３Ａの頂面の幅Ｔ１と溝２Ａの深さｄは、上述した式（２）の関係を満たしていることが好ましい。そのことにより、データの読み出しや書き込みをより安定して行うことが可能となる。【００９５】
さらにこの変形例２においては、溝２Ａの上部の幅Ｔ２と溝２Ａの底面の幅Ｔ３は、以下の式（５）の関係を満たしている。【００９６】
式（５）：Ｔ３≦Ｔ２
以上のように、上部の幅を溝２Ａの底面の幅以上として、溝２Ａの幅を、樹脂製基板１Ｃの表面から内部（深さ方向）に向けて同じ、又は徐々に狭くすることにより、金型を用いて射出成形を行う場合に、溝の形状の転写精度を向上させることが可能となる。【００９７】
また、溝２Ａの側面の傾斜角度は、４５度〜９０度であることが好ましい。傾斜角度を４５度未満にすると、磁気的な分離効果が十分に発揮できず、傾斜角度が４５度未満の基板を用いた磁気記録媒体では、本来の目的であるデータの読み出しや書き込みを安定して行うことが困難となる。また、傾斜角度が９０度を超えると、溝加工工程における量産性が著しく低下し、安価であって良好な磁気特性を有する磁気記録媒体を提供することが困難となる。【００９８】
なお、変形例１に係る樹脂製基板１Ａ及び１Ｂと同様に、樹脂製基板１Ｃの両面に溝２Ａを形成しても良い。両面の溝２Ａは、樹脂製基板１Ｃの厚さ方向の中心を軸として、対称となる位置に形成しても良く、非対称となる位置に形成しても良い。
（変形例３）
次に、変形例３について図６を参照して説明する。この変形例３に係る樹脂製基板１Ｄは、溝２Ｂの側面が曲面状に形成され、トラック３Ｂの最表面の部分が先細り状になっている。このように溝２Ｂの側面を曲面状とすることで、樹脂製基板１Ｄの表面に被覆層や磁性層を形成した場合に、隣り合うトラック３Ｂ上の磁性層同士の接触を防止することができる。また、ＨＤＤ搭載時において磁気ヘッドが何らかの要因で磁気記録媒体表面と接触した場合、溝のエッジ部分によって磁気ヘッドが受けるダメージを軽減する効果も得られる。溝における曲面状の側面については、片側のみを曲面状とした場合であっても、一定の効果が得られる。【００９９】
また、曲面状の側面は凸面状の曲面であっても良く、凹面状の曲面であっても良い。【０１００】
ここで、トラック３Ｂの頂面の幅（最表面の幅）をＴ１とし、溝２Ｂの上部の幅をＴ２とし、溝２Ｂの底面の幅をＴ３とし、溝２Ｂの深さをｄとする。この変形例３においても、トラック３Ｂの幅Ｔ１と溝２Ｂの上部の幅Ｔ２は、上述した式（１）の関係を満たしている。そのことにより、樹脂製基板１Ｄの表面上に磁性層や被覆層を形成した場合に、溝２Ｂが磁性層や被覆層で埋まってしまうことがなく、データの読み出しや書き込みを安定して行うことができる磁気記録媒体を作製することが可能となる。【０１０１】
さらに、トラック３Ｂの幅Ｔ１と溝２Ｂの深さｄは、上述した式（２）の関係を満たしていることが好ましい。そのことにより、データの読み出しや書き込みをより安定して行うことが可能となる。【０１０２】
さらに、溝２Ｂの上部の幅Ｔ２と溝２Ｂの底面の幅Ｔ３は、上述した式（５）の関係を満たしていることが好ましい。そのことにより、金型を用いて射出成形を行う場合に、溝の形状の転写精度を向上させることが可能となる。【０１０３】
なお、変形例１に係る樹脂製基板１Ａ及び１Ｂと同様に、樹脂製基板１Ｄの両面に溝２Ｂを形成しても良い。両面の溝２Ｂは、樹脂製基板１Ｄの厚さ方向の中心を軸として、対称となる位置に形成しても良く、非対称となる位置に形成しても良い。
（変形例４）
次に、変形例４について図７を参照して説明する。この変形例４に係る樹脂製基板１Ｅでは、溝２Ｃの断面の形状が、溝２Ｃの底面の中心を通る軸に対して非対称となっている。例えば、溝２Ｃの一方の側面は垂直に形成され、他方の側面が斜めに形成されていることで、溝２Ｃの断面は非対称の形状となっている。このように溝２Ｃの断面の形状を非対称とすることで、金型作製時において、比較的簡便な研削バイトなどの治工具を用いて容易に作製することができる。さらに、金型を用いて射出成形法による樹脂製基板１Ｅの成型時の離型性が向上し、生産が比較的容易になる。【０１０４】
また、溝２Ｃの幅は、樹脂製基板１Ｅの表面から内部（深さ方向）に向けて徐々に狭くなっている。【０１０５】
ここで、トラック３Ｃの頂面の幅（最表面の幅）をＴ１とし、溝２Ｃの上部の幅をＴ２とし、溝２Ｃの底面の幅をＴ３とし、溝２Ｃの深さをｄとする。この変形例４においても、トラック３Ｃの幅Ｔ１と溝２Ｃの上部の幅Ｔ２は、上述した式（１）の関係を満たしている。そのことにより、樹脂製基板１Ｅの表面上に磁性層や被覆層を形成した場合に、溝２Ｃが磁性層や被覆層で埋まってしまうことがなく、データの読み出しや書き込みを安定して行うことができる磁気記録媒体を作製することが可能となる。【０１０６】
さらに、トラック３Ｃの頂面の幅Ｔ１と溝２Ｃの深さｄは、上述した式（２）の関係を満たしていることが好ましい。そのことにより、データの読み出しや書き込みをより安定して行うことが可能となる。【０１０７】
さらにこの変形例４においては、溝２Ｃの上部の幅Ｔ２と溝２Ｃの底面の幅Ｔ３は、上述した式（５）の関係を満たしていることが好ましい。そのことにより、金型を用いて射出成形を行う場合に、溝の形状の転写精度を向上させることが可能となる。【０１０８】
なお、変形例１に係る樹脂製基板１Ａ及び１Ｂと同様に、樹脂製基板１Ｅの両面に溝２Ｃを形成しても良い。両面の溝２Ｃは、樹脂製基板１Ｅの厚さ方向の中心を軸として、対称となる位置に形成しても良く、非対称となる位置に形成しても良い。
［実施例］
次に、この発明の実施形態に係る具体的な実施例について説明する。
（実施例１）
この実施例１では、図１に示す樹脂製基板１の具体例について説明する。この実施例１では、図１に示すように樹脂製基板１の一方の表面に溝２を形成した。
（樹脂製基板１の成形）
基板の材料としてポリイミドを用い、射出成形により樹脂製基板１を作製した。ポリイミドとして、オーラム（三井化学社製）を用いた。この樹脂製基板１の寸法を以下に示す。【０１０９】
外径：１インチ（２５．４［ｍｍ］）
樹脂製基板１の厚さ：０．４［ｍｍ］
トラック３の幅Ｔ１：０．１μｍ
溝２の幅Ｔ２：０．０５μｍ
溝２の深さｄ：０．０２５μｍ
トラック３の頂面の表面粗さ  ＴＲａ：０．８［ｎｍ］
溝２の側面における表面粗さ  ＳＲａ：１．２      ［ｎｍ］
溝２の底面における表面粗さ  ＢＲａ：１．５      ［ｎｍ］
この実施例１では、トラック３の幅Ｔ１と溝２の幅Ｔ２は、式（１）：Ｔ２／５＜  Ｔ１  ＜  ５Ｔ２の関係を満たしている。さらに、トラック３の幅Ｔ１と溝２の深さｄは、式（２）：ｄ／５  ＜  Ｔ１  ＜  ５ｄの関係を満たしている。また、各面における表面粗さは、式（４）：ＴＲａ  ＜  ＳＲａ  ≦  ＢＲａ  の関係を満たしている。【０１１０】
このように樹脂を用いて射出成形することで、簡便な方法によって溝が形成された樹脂製基板１を作製することができる。これにより、ＤＴメディアの製造において、樹脂製基板に積層した軟磁性層や磁性層をナノインプリント法などの方法によってパターニングする必要がなくなる。このような複雑な工程が不要になるため、従来の工程よりも少ない工程で簡便に磁気記録媒体を製造することが可能となる。
（被覆層の形成）
上記溝２が形成された樹脂製基板１に対しスパッタリングを施すことにより、樹脂製基板１の表面に１０［ｎｍ］のＮｉ層を形成した。その後、さらに連続してスパッタリングを施すことにより、Ｎｉ層上にＮｉＰ合金層（以下、ＮｉＰ層と称する）を形成した。このＮｉＰ層の厚さは、１０［ｎｍ］となった。これらＮｉ層とＮｉＰ層が、樹脂製基板１上に形成される被覆層に相当する。【０１１１】
被覆層を形成した後、被覆層上にスパッタリングによってＣｏ系合金の磁性層を形成し、磁気記録媒体を作製した。【０１１２】
磁性層の厚さ：８０ｎｍ
（評価）
樹脂製基板１上に磁性層を形成した後、溝２内の磁性層や被覆層の状態を確認した。この実施例１では、隣り合うトラック３上の磁性層や被覆層同士が接触していないことが確認され、溝２が磁性層や被覆層によって埋まらないことが確認された。このように、式（１）の関係を満たすことにより、溝２によってトラック３を物理的に分離することができた。そして、この樹脂製基板１を用いることで、データの読み出しや書き込みを安定して行うことができる磁気記録媒体を作製することが可能となる。【０１１３】
なお、この実施例１では樹脂製基板１の材料としてポリイミドを用いたが、上記実施形態で挙げた他の樹脂を用いても同様の効果を奏することができる。また、被覆層をＮｉＰ層としたが、他の成分からなる層を積層しても同様の効果を奏することができる。【０１１４】
また、この実施例１では、樹脂製基板１の片面のみに溝２を形成した例について説明したが、変形例１及び変形例２のように両面に溝２を形成しても、この実施例１と同様に溝２が磁性層や被覆層によって埋まらないことが確認された。
（実施例２）
この実施例２では、実施例１と同様に図１に示す樹脂製基板１の具体例について説明する。この実施例２では、実施例１と同様に樹脂製基板１の一方の表面に溝２を形成した。この実施例２では、実施例１よりも溝２の幅Ｔ２を広くした。なお、この実施例２に係る樹脂製基板１では、実施例１と同じ樹脂（ポリイミド）を用いた。
（樹脂製基板１の寸法）
外径：１インチ（２５．４［ｍｍ］）
樹脂製基板１の厚さ：０．４［ｍｍ］
トラック３の幅Ｔ１：０．０３μｍ
溝２の幅Ｔ２：０．１μｍ
溝２の深さｄ：０．０５μｍ
トラック３の頂面の表面粗さ  ＴＲａ：０．５［ｎｍ］
溝２の側面における表面粗さ  ＳＲａ：１．０      ［ｎｍ］
溝２の底面における表面粗さ  ＢＲａ：２．０      ［ｎｍ］
この実施例２では、トラック３の幅Ｔ１と溝２の幅Ｔ２は、式（１）：Ｔ２／５＜  Ｔ１  ＜  ５Ｔ２の関係を満たしている。さらに、トラック３の幅Ｔ１と溝２の深さｄは、式（２）：ｄ／５  ＜  Ｔ１  ＜  ５ｄの関係を満たしている。また、各面における表面粗さは、式（４）：ＴＲａ  ＜  ＳＲａ  ≦  ＢＲａ  の関係を満たしている。
（被覆層の形成）
この実施例２においても、実施例１と同様に、樹脂製基板１上に被覆層としてＮｉ層とＮｉＰ層を形成し、その被覆層上にスパッタリングによってＣｏ系合金の磁性層を形成し、磁気記録媒体を作製した。【０１１５】
磁性層の厚さ：１００ｎｍ
（評価）
樹脂製基板１上に磁性層を形成した後、溝２内の磁性層や被覆層の状態を観察した。この実施例２では、実施例１と同様に、隣り合うトラック３上の磁性層や被覆層同士が接触していないことが確認され、溝２が磁性層や被覆層によって埋まらないことが確認された。【０１１６】
また、実施例１と同様に、樹脂製基板１の両面に溝２を形成した場合であっても、溝２が磁性層や被覆層によって埋まらないことが確認された。
（実施例３）
この実施例３では、実施例１と同様に図１に示す樹脂製基板１の具体例について説明する。この実施例３では、実施例１と同様に樹脂製基板１の一方の表面に溝２を形成した。この実施例３では、実施例１よりも溝２の深さｄを深くした。なお、この実施例３に係る樹脂製基板１では、実施例１と同じ樹脂（ポリイミド）を用いた。
（樹脂製基板１の寸法）
外径：１インチ（２５．４［ｍｍ］）
樹脂製基板１の厚さ：０．４［ｍｍ］
トラック３の幅Ｔ１：０．１μｍ
溝２の幅Ｔ２：０．０５μｍ
溝２の深さｄ：０．０８μｍ
トラック３の頂面の表面粗さ  ＴＲａ：１．０［ｎｍ］
溝２の側面における表面粗さ  ＳＲａ：４．５      ［ｎｍ］
溝２の底面における表面粗さ  ＢＲａ：４．５      ［ｎｍ］
この実施例３では、トラック３の幅Ｔ１と溝２の幅Ｔ２は、式（１）：Ｔ２／５＜  Ｔ１  ＜  ５Ｔ２の関係を満たしている。さらに、トラック３の幅Ｔ１と溝２の深さｄは、式（２）：ｄ／５  ＜  Ｔ１  ＜  ５ｄの関係を満たしている。また、各面における表面粗さは、式（４）：ＴＲａ  ＜  ＳＲａ  ≦  ＢＲａ  の関係を満たしている。
（被覆層の形成）
この実施例３においても、実施例１と同様に、樹脂製基板１上に被覆層としてＮｉ層とＮｉＰ層を形成した。それぞれの層の厚さは実施例１と同じである。そして、被覆層上にスパッタリングによってＣｏ系合金の磁性層を形成し、磁気記録媒体を作製した。【０１１７】
磁性層の厚さ：８０ｎｍ
（評価）
樹脂製基板１上に磁性層を形成した後、溝２内の磁性層や被覆層の状態を観察した。この実施例３では、実施例１と同様に、隣り合うトラック３上の磁性層や被覆層同士が接触していないことが確認され、溝２が磁性層や被覆層によって埋まらないことが確認された。【０１１８】
また、実施例１と同様に、樹脂製基板１の両面に溝２を形成した場合であっても、溝２が磁性層や被覆層によって埋まらないことが確認された。
（実施例４）
この実施例４では、図５に示す樹脂製基板１Ｃ（変形例２）の具体例について説明する。この実施例４では、図５に示すように、樹脂製基板１Ｃの一方の表面に溝２Ａを形成した。なお、この実施例４に係る樹脂製基板１Ｃでは、実施例１と同じ樹脂（ポリイミド）を用いた。
（樹脂製基板１Ｃの寸法）
外径：１インチ（２５．４［ｍｍ］）
樹脂製基板１Ｃの厚さ：０．４［ｍｍ］
トラック３Ａの頂面（最表面）の幅Ｔ１：０．０２５μｍ
溝２Ａの上部の幅Ｔ２：０．０２μｍ
溝２Ａの底面の幅Ｔ３：０．０１５μｍ
溝２Ａの深さｄ：０．０８μｍ
トラック３Ａの頂面の表面粗さ  ＴＲａ：１．２［ｎｍ］
溝２の側面における表面粗さ  ＳＲａ：３．０      ［ｎｍ］
溝２の底面における表面粗さ  ＢＲａ：９．０      ［ｎｍ］
この実施例４では、トラック３Ａの頂面（最表面）の幅Ｔ１と溝２の上部の幅Ｔ２は、式（１）：Ｔ２／５＜  Ｔ１  ＜  ５Ｔ２の関係を満たしている。さらに、トラック３Ａの頂面（最表面）の幅Ｔ１と溝２の深さｄは、  式（２）：ｄ／５  ＜  Ｔ１  ＜  ５ｄの関係を満たしている。さらに、溝２Ａの上部の幅Ｔ２と溝２の底面の幅Ｔ３は、式（５）：幅Ｔ３≦幅Ｔ２の関係を満たしている。また、各面における表面粗さは、式（４）：ＴＲａ  ＜  ＳＲａ  ≦  ＢＲａ  の関係を満たしている。
（被覆層の形成）
この実施例４においても、実施例１と同様に、樹脂製基板１Ｃ上に被覆層としてＮｉ層とＮｉＰ層を形成した。それぞれの層の厚さは実施例１と同じである。そして、被覆層上にスパッタリングによってＣｏ系合金の磁性層を形成し、磁気記録媒体を作製した。【０１１９】
磁性層の厚さ：２００ｎｍ
（評価）
樹脂製基板１Ｃ上に磁性層を形成した後、溝２Ａ内の磁性層や被覆層の状態を観察した。この実施例４では、実施例１と同様に、隣り合うトラック３Ａ上の磁性層や被覆層同士が接触していないことが確認され、溝２Ａが磁性層や被覆層によって埋まらないことが確認された。さらに、金型からの溝の形状の転写精度が向上した。このように、式（５）の関係を満たすことにより、溝の形状の転写精度を向上させることができた。
（実施例５）
この実施例５では、実施例４と同様に図５に示す樹脂製基板１Ｃの具体例について説明する。この実施例５では、実施例４と同様に樹脂製基板１Ｃの一方の表面に溝２Ａを形成した。この実施例５では、実施例４よりも溝２Ａの上部の幅Ｔ２を広くした。なお、この実施例５に係る樹脂製基板１Ｃでは、実施例１と同じ樹脂（ポリイミド）を用いた。
（樹脂製基板１Ｃの寸法）
外径：１インチ（２５．４［ｍｍ］）
樹脂製基板１Ｃの厚さ：０．４［ｍｍ］
トラック３Ａの頂面（最表面）の幅Ｔ１：０．０２５μｍ
溝２Ａの上部の幅Ｔ２：０．０２５μｍ
溝２Ａの底面の幅Ｔ３：０．０１５μｍ
溝２Ａの深さｄ：０．０２μｍ
トラック３Ａの頂面の表面粗さＴＲａ：０．８［ｎｍ］
溝２の側面における表面粗さ  ＳＲａ：１．５      ［ｎｍ］
溝２の底面における表面粗さ  ＢＲａ：３．０      ［ｎｍ］
この実施例５では、トラック３Ａの頂面（最表面）の幅Ｔ１と溝２Ａの上部の幅Ｔ２は、（１）：Ｔ２／５＜  Ｔ１  ＜  ５Ｔ２の関係を満たしている。さらに、トラック３Ａの頂面（最表面）の幅Ｔ１と溝２の深さｄは、式（２）：ｄ／５  ＜  Ｔ１  ＜  ５ｄの関係を満たしている。さらに、溝２Ａの上部の幅Ｔ２と溝２の底面の幅Ｔ３は、式（３）：幅Ｔ３≦幅Ｔ２の関係を満たしている。また、各面における表面粗さは、式（４）：ＴＲａ  ＜  ＳＲａ  ≦  ＢＲａ  の関係を満たしている。
（被覆層の形成）
この実施例５においても、実施例１と同様に、樹脂製基板１Ｃ上に被覆層としてＮｉ層とＮｉＰ層を形成した。それぞれの層の厚さは実施例１と同じである。そして、被覆層上にスパッタリングによってＣｏ系合金の磁性層を形成し、磁気記録媒体を作製した。【０１２０】
磁性層の厚さ：５０ｎｍ
（評価）
樹脂製基板１Ｃ上に磁性層を形成した後、溝２Ａ内の磁性層や被覆層の状態を観察した。この実施例５では、実施例１と同様に、隣り合うトラック３Ａ上の磁性層や被覆層同士が接触していないことが確認され、溝２Ａが磁性層や被覆層によって埋まらないことが確認された。さらに、金型からの溝の形状の転写精度が向上した。
（実施例６）
この実施例６では、図６に示す樹脂製基板１Ｄ（変形例３）の具体例について説明する。この実施例６では、図６に示すように、樹脂製基板１Ｄの一方の表面に溝２Ｂを形成し、溝２Ｂの側面を曲面状に形成した。これにより、トラック３Ｂの最表面の部分を先細り状にした。なお、この実施例６に係る樹脂製基板１Ｄでは、実施例１と同じ樹脂（ポリイミド）を用いた。
（樹脂製基板１Ｄの寸法）
外径：１インチ（２５．４［ｍｍ］）
樹脂製基板１Ｄの厚さ：０．４［ｍｍ］
トラック３Ｂの頂面（最表面）の幅Ｔ１：０．０５μｍ
溝２Ａの上部の幅Ｔ２：０．２０μｍ
溝２Ａの底面の幅Ｔ３：０．１０μｍ
溝２Ａの深さｄ：０．０８μｍ
トラック３Ａの頂面の表面粗さ  ＴＲａ：１．５［ｎｍ］
溝２の側面における表面粗さ  ＳＲａ：９．０      ［ｎｍ］
溝２の底面における表面粗さ  ＢＲａ：９．０      ［ｎｍ］
この実施例６では、トラック３Ｂの頂面（最表面）の幅Ｔ１と溝２Ｂの上部の幅Ｔ２は、式（１）：Ｔ２／５＜  Ｔ１  ＜  ５Ｔ２の関係を満たしている。さらに、トラック３Ａの頂面（最表面）の幅Ｔ１と溝２の深さｄは、式（２）：ｄ／５  ＜  Ｔ１  ＜  ５ｄの関係を満たしている。さらに、溝２Ｂの上部の幅Ｔ２と溝２の底面の幅Ｔ３は、式（５）：幅Ｔ３≦幅Ｔ２の関係を満たしている。また、各面における表面粗さは、式（４）：ＴＲａ  ＜  ＳＲａ  ≦  ＢＲａ  の関係を満たしている。
（被覆層の形成）
この実施例６においても、実施例１と同様に、樹脂製基板１Ｄ上に被覆層としてＮｉ層とＮｉＰ層を形成した。それぞれの層の厚さは実施例１と同じである。そして、被覆層上にスパッタリングによってＣｏ系合金の磁性層を形成し、磁気記録媒体を作製した。【０１２１】
磁性層の厚さ：１００ｎｍ
（評価）
樹脂製基板１Ｄ上に磁性層を形成した後、溝２Ｂ内の磁性層や被覆層の状態を確認した。この実施例６では、実施例１と同様に、隣り合うトラック３Ｂ上の磁性層や被覆層同士が接触していないことが確認され、溝２Ｂが磁性層や被覆層によって埋まらないことが確認された。溝２Ｂの側面を曲面状してトラック３Ｂの最表面の部分を先細り状にすることで、隣り合うトラック３Ｂ上の磁性層や被覆層同士の接触を防止することが可能となる。
（実施例７）
この実施例７では、図７に示す樹脂製基板１Ｅ（変形例４）の具体例について説明する。この実施例７では、図７に示すように、樹脂製基板１Ｅの一方の表面に溝２Ｃを形成した。なお、この実施例７に係る樹脂製基板１Ｅでは、実施例１と同じ樹脂（ポリイミド）を用いた。
（樹脂製基板１Ｅの寸法）
外径：１インチ（２５．４［ｍｍ］）
樹脂製基板１Ｅの厚さ：０．４［ｍｍ］
トラック３Ｃの頂面（最表面）の幅Ｔ１：０．０２μｍ
溝２Ａの上部の幅Ｔ２：０．０１５μｍ
溝２Ａの底面の幅Ｔ３：０．０１μｍ
溝２Ａの深さｄ：０．０１μｍ
トラック３Ａの頂面の表面粗さＴＲａ：１．５［ｎｍ］
溝２の側面における表面粗さ  ＳＲａ：２．５      ［ｎｍ］
溝２の底面における表面粗さ  ＢＲａ：５．０      ［ｎｍ］
この実施例７では、トラック３Ｃの頂面（最表面）の幅Ｔ１と溝２Ｃの上部の幅Ｔ２は、式（１）：Ｔ２／５＜  Ｔ１  ＜  ５Ｔ２の関係を満たしている。さらに、トラック３Ａの頂面（最表面）の幅Ｔ１と溝２の深さｄは、式（２）：ｄ／５  ＜  Ｔ１  ＜  ５ｄの関係を満たしている。また、各面における表面粗さは、式（４）：ＴＲａ  ＜  ＳＲａ  ≦  ＢＲａ  の関係を満たしている。さらに、溝２Ｃの上部の幅Ｔ２と溝２Ｃの底面の幅Ｔ３は、式（５）：幅Ｔ３≦幅Ｔ２の関係を満たしている。また、溝２Ｃの断面形状が、溝２Ｃの底面の中心を通る軸に対して非対称となるように溝２Ｃを形成した。
（被覆層の形成）
この実施例７においても、実施例１と同様に、樹脂製基板１Ｅ上に被覆層としてＮｉ層とＮｉＰ層を形成した。それぞれの層の厚さは実施例１と同じである。そして、被覆層上にスパッタリングによってＣｏ系合金の磁性層を形成し、磁気記録媒体を作製した。【０１２２】
磁性層の厚さ：１００ｎｍ
（評価）
樹脂製基板１Ｅ上に磁性層を形成した後、溝２Ｃ内の磁性層や被覆層の状態を確認した。この実施例７では、実施例１と同様に、隣り合うトラック３Ｃ上の磁性層や被覆層同士が接触していないことが確認され、溝２Ｃが磁性層や被覆層によって埋まらないことが確認された。さらに、金型を用いた射出成形法による樹脂製基板１Ｅの成形が比較的容易になった。
（比較例）
次に、上記実施例１から実施例７に対する比較例について説明する。この比較例に係る樹脂製基板では、実施例１などと同じ樹脂（ポリイミド）を用いた。
（比較例に係る樹脂製基板の寸法）
外径：１インチ（２５．４［ｍｍ］）
樹脂製基板の厚さ：０．４［ｍｍ］
トラックの幅Ｔ１：０．１μｍ
溝の幅Ｔ２：０．０１μｍ
溝の深さｄ：０．０１μｍ
この比較例では、トラックの幅Ｔ１は溝の幅Ｔ２の５倍よりも広くなっている。また、トラックの幅Ｔ１は溝の深さｄの５倍よりも広くなっている。
（被覆層の形成）
この比較例においても、実施例１などと同様に、樹脂製基板上に被覆層としてＮｉ層とＮｉＰ層を形成した。それぞれの層の厚さは実施例１などと同じである。そして、研磨後、被覆層上にスパッタリングによってＣｏ系合金の磁性層を形成し、磁気記録媒体を作製した。【０１２３】
磁性層の厚さ：８０ｎｍ
（評価）
樹脂製基板上に磁性層を形成した後、溝内の磁性層や被覆層の状態を確認した。この比較例では、隣り合うトラック上の磁性層や被覆層同士が接触していることが確認され、溝が磁性層や被覆層によって埋まっていることが確認された。このように、トラックの幅Ｔ１を溝の幅Ｔ２の５倍よりも広くすると、溝によってトラックを物理的に分離することが困難になる。従って、比較例の樹脂製基板を用いた磁気記録媒体では、データの読み出しや書き込みを安定して行うことが困難になる。【０１２４】
以上のように、この発明の実施例１から実施例７に係る樹脂製基板によると、溝に被覆層や磁性層が埋まってしまうことがないため、実施例の樹脂製基板を用いた磁気記録媒体によると、データの読み出しや書き込みを安定して行うことが可能となる。一方、比較例に係る樹脂製基板によると、溝に被膜層や磁性層が埋まってしまうため、比較例の樹脂製基板を用いた磁気記録媒体によると、データの読み出しや書き込みを安定して行うことが困難になる。従って、トラックの幅Ｔ１と溝の幅Ｔ２において、「Ｔ２／５＜  Ｔ１  ＜  ５Ｔ２」の関係が成立する樹脂製基板を用いることで、溝に磁性層や被覆層が埋まらず、データの書き込みや読み出しを安定して行うことが可能な磁気記録媒体を作製することができる。さらに、トラックの幅Ｔ１と溝の深さｄにおいて「ｄ／５  ＜  Ｔ１  ＜  ５ｄ」の関係が成立する樹脂製基板を用いることで、データの読み出しや書き込みをさらに安定して行うことが可能な磁気記録媒体を作製することができる。【０１２５】
なお、実施例１から実施例７で説明した条件以外の樹脂製基板であっても、「Ｔ２／５＜  Ｔ１  ＜  ５Ｔ２」の関係や「ｄ／５  ＜  Ｔ１  ＜  ５ｄ」の関係が成立することにより、実施例１から実施例７に係る樹脂性基板と同じ効果を奏することが確認された。
（実施例８、比較例）
書き込み線幅（ＴＷ）が０．１μｍの磁気ヘッドを用いて、実施例１、２、３で作製した磁気記録媒体及び比較例で作製した磁気記録媒体にデータの書き込みを行った。この磁気ヘッドとこれらの磁気記録媒体の組み合わせは、いずれも、式（３）  Ｔ１／２  ＜  ＴＷ  ＜  Ｔ１＋２Ｔ２  を満たすものである。実施例１、２、３で作製した磁気記録媒体では記録特性が良好で安定した書き込みができたが、比較例で作製した磁気記録媒体ではノイズが大きくなり、記録特性が低下した。
【図１】
2007074645.tif 000003
【図２】
2007074645.tif 000004
【図３】
2007074645.tif 000005
【図４】
2007074645.tif 000006
【図５】
2007074645.tif 000007
【図６】
2007074645.tif 000008
【図７】
2007074645.tif 000009
【国際調査報告】
2007074645.tif 000010
2007074645.tif 000011
2007074645.tif 000012